(57)【特許請求の範囲】
【請求項１】
基板上に少なくともブラックマトリックス、複数色の着色画素と白色画素を有し、前記ブラックマトリックス上に前記白色画素を構成する感光性白色組成物と着色画素を構成する感光性着色組成物の1色以上とを積層して形成された積層フォトスペーサを有するカラーフィルタ基板であって、前記感光性白色組成物の全固形分中に５〜４０質量%の透明体質顔料を含有することを特徴とするカラーフィルタ基板。
【発明の詳細な説明】
【技術分野】
【０００１】
本発明は、液晶表示装置やカラー撮像管素子に用いられるカラーフィルタ基板に関する。
【背景技術】
【０００２】
液晶表示装置は、近年その薄型である事ゆえの省スペース性や軽量性、また省電力性などが評価されている。なかでもテレビ受像機などディスプレイ用途への普及が急速に進んでおり、輝度、コントラストや全方位の視認性などの表示性能をより高めることが望まれるとともに、それに用いるカラーフィルタの更なる高明度化、高コントラスト化などが望まれている。液晶表示装置の表示品位は年々向上し、その性能は従来のブラウン管を超えるレベルに到達しているが、白輝度の向上は依然として課題となっている。
【０００３】
カラー液晶表示装置では、２枚の偏光板を介して光を透過させ、さらにカラー表示するための着色画素層および光学ユニットでの損失等により、通常バックライトからの光はその１／３以下しか利用されていない。また、表示画面の全体で均一な輝度を有するバックライトからの光を用いるため、表示画面の全体が白表示である場合の輝度と、局所的に白表示した時のピーク輝度に差はない。一方、ブラウン管等の自発光型のディスプレイにおいては、白の表示面積を小さくすることでその輝度を上げることが可能であり、局所的な白表示の表現に優れている。
【０００４】
近年の地球環境問題への高まりや、大型薄型テレビの需用拡大によって、液晶表示装置に対しても益々の省電力化が求められている。そこで、液晶表示装置の輝度を向上させることが出来れば、バックライトの輝度を落として省電力化が可能になる。輝度向上については様々の技術が提案されているが、例えば特許文献１には、赤色画素（Ｒ）、緑色画素（Ｇ）、青色画素（Ｂ）に加えて透明画素（Ｗ）を備えたＲＧＢＷ構成の光線透過率の向上したカラーフィルタを用いたカラー表示装置が開示されている。
【０００５】
アクティブマトリックス方式の液晶表示装置では、一般に、ガラス基板上に各画素ごとにアクティブ素子（薄膜トランジスタ、ＴＦＴ）を形成した基板と、ガラス基板上にカラーフィルタと一様な透明電極を形成したカラーフィルタ基板とが、間に液晶を挟んで対向して配置されている。そして、ＴＦＴ基板（以下、アクティブ素子を形成した基板をＴＦＴ基板と略称する）の各ＴＦＴ素子のスイッチング作用によって各画素の液晶のシャッター作用を制御している。
【０００６】
ＴＦＴを用いた液晶表示装置は、ＴＦＴ基板とカラーフィルタ基板を所定の間隔を設けて対向させて配置し、エポキシ樹脂等に補強用の繊維を混合したシール剤によってこれら基板を液晶を挟持するように貼り合わせて構成される。カラーフィルタ基板とＴＦＴ基板との間には液晶が封入されているが、カラーフィルタ基板とＴＦＴ基板との間隔を正確に保持しないと、液晶層の厚みに差異が出て、液晶の旋光特性差による着色を生じたり、あるいは部分的な色むらが生じて、正しく表示されなくなるという現象が発生する。従来、液晶表示装置においては、ＴＦＴ基板とカラーフィルタ基板との間に均一なセルギャップを確保するために、スペーサと呼ぶガラス、又は、樹脂の透明球状体粒子（ビーズ）をこれら基板間に介在させていたが、均一にスペーサが分散せずに、スペーサが一部に偏るという現象が生じることがある。このような現象が生じると、スペーサが集まった部分の表示品質が悪化し、また間隔の正確な保持の面でも問題があった。
【０００７】
そこで、液晶にスペーサと称する直径１０μｍないし５０μｍの柱状突起を形成する方
法が提案されている。特許文献２〜５には、液晶表示装置用スペーサを、カラーフィルタ基板の上にフォトリソグラフィーの手法で形成する技術が開示されている。また、特許文献６〜８には、工程数を増やすことなく液晶表示装置用スペーサを着色層の重ね合わせにより形成する積層ＰＳ（Ｐｈｏｔｏ  Ｓｐａｃｅｒ）の技術が開示されている。
【０００８】
積層ＰＳはカラーフィルタの開口率を低下させないように通常ブラックマトリックス（ＢＭ）の上に感光性着色組成物を複数色乗り上げ重ねることで形成される。しかしながら、各着色組成物の硬膜物への濡れ性が悪くはじき現象が起こることや、ポストベーキング工程で着色組成物が画素領域に流れ込むために、幅が狭いＢＭ部分に乗り上げ・形成される着色組成物の膜厚は、画素平坦部の膜厚に較べ薄くなる。また従来の白色画素用の透明樹脂組成物は流動性が高く着色組成物よりさらに乗り上げにくく、むしろ積層部を平坦化してしまう。そのため、着色組成物を２色、３色と重ねて必要なＰＳ積層高さを得ることになるが、所望の色相を得るために着色画素の膜厚を優先した際には、積層ＰＳを所望の高さに制御することが困難であった。
【先行技術文献】
【特許文献】
【０００９】
【特許文献１】特開平１０−１０９９８号公報
【特許文献２】特開平９−２５８１９２号公報
【特許文献３】特開平１１−２４８９２１号公報
【特許文献４】特開２００１−２０１７５０号公報
【特許文献５】特開２００１−１０８８１３号公報
【特許文献６】特開平４−９３９２４号公報
【特許文献７】特開平４−１８４４２３号公報
【特許文献８】特開２００７−２１２８２６号公報
【発明の概要】
【発明が解決しようとする課題】
【００１０】
本発明は、以上のような問題点に鑑みなされたもので、所望の色相を得るために着色画素の膜厚を優先した際に、白色画素の膜厚を所望の膜厚適用することで、画素部分とＢＭ上に乗り上げる部分の膜厚の差を調整でき、積層フォトスペーサーを所望の高さに制御できるカラーフィルタ基板を提供することを課題としている。
【課題を解決するための手段】
【００１１】
本発明の請求項１に係る発明は、基板上に少なくともブラックマトリックス、複数色の着色画素と白色画素を有し、前記ブラックマトリックス上に前記白色画素を構成する感光性白色組成物と着色画素を構成する感光性着色組成物の1色以上とを積層して形成された積層フォトスペーサを有するカラーフィルタ基板であって、
前記感光性白色組成物の全固形分中に５〜４０質量%の透明体質顔料を含有することを特徴とするカラーフィルタ基板である。
【発明の効果】
【００１４】
本発明のカラーフィルタ基板によれば、画素及び積層ＰＳを形成している感光性白色組成物がその全固形分中に５〜４０質量％の透明体質顔料を含有していることで、感光性白色組成物の流動性を低く制御できる。ＢＭ上に積重した状態で、ポストベーキング工程でも白色組成物が画素領域に流れ込むことが少なくなる。そのため、ＢＭ部分に乗り上げ・形成される白色組成物の膜厚の画素平坦部の膜厚に比較した乗り上げ率が大きくなり、従来より薄い膜厚の着色画素とすることや、白色組成物の上に少ない色数の感光性着色組成物を積重することで必要なＰＳ積層高さを得ることが可能になる。即ち、安定した積層ＰＳ高さを得ることでの性能面の向上に加えて、フォトリソ工程で適用する感光性着色組成物の量（膜厚）が削減できる、あるいは、積層の色数を削減できることで歩留まりが向上し使用するレジスト量が減るなど大きなコストダウン効果が得られる。
【図面の簡単な説明】
【００１５】
【図１】本発明の積層ＰＳを形成した一例のカラーフィルタ基板を部分断面で示す模式図。
【図２】ＲＧＢＷの画素を有するカラーフィルタ基板の平面拡大模式図。
【図３】本発明に係るカラーフィルタ基板の白色画素とＢＭ上に乗り上げた白色組成物の膜厚の関係を断面で示す説明図。
【図４】本発明に係る白色感光性着色組成物中の透明体質顔料割合と乗り上げ率の関係を示すグラフ。
【発明を実施するための形態】
【００１６】
本発明のカラーフィルタ基板及びこれに用いる感光性白色組成物について、一実施形態に基づいて以下に詳細に説明する。
【００１７】
本発明のカラーフィルタ基板は、基板（１）上にブラックマトリックス（２）、複数色の着色画素（３）、白色画素（４）及び、ブラックマトリックス上に白色画素を構成する感光性白色組成物と着色画素を構成する感光性着色組成物の１色以上とを積層して形成された積層フォトスペーサ（５）を有している。そして、本発明のカラーフィルタ基板においては、この感光性白色組成物の全固形文中に５〜４０質量％の透明体質顔料を含有しているを特徴としている。また、本発明に係る感光性白色組成物は、少なくとも、透明樹脂、光重合性モノマー、光重合開始剤、溶剤、透明体質顔料からなる感光性白色組成であり、且つ、全固形文中に５〜４０質量％の透明体質顔料を含有していることを特徴とする感光性着色組成物である。
【００１８】
透明基板上に着色画素やブラックマトリックスを形成する方法としては顔料分散法が主
流となっている。顔料分散法は、有機顔料などの色材を分散した感光性着色組成物の塗布層を公知のフォトリソグラフィー法によってパターニングすることにより、カラーフィルタを複数の着色層（赤色、緑色、青色など）の画素に形成する方法である。本発明の白色感光性組成物も同様に、色材の代わりに透明体質顔料を用いてフォトリソグラフィー法によってパターニングする。複数の着色層の入色順を限定するものでないが、アライメントの都合及び積層ＰＳの形成性から、ブラックマトリクス層のパターン形成後に、はじめに本発明の白色感光性組成物を用いて透明な白色画素を形成し、その後着色層の塗布、露光、現像等により赤色画素、緑色画素、青色画素などを順次形成し、画素形成と同時に所望の高さの積層ＰＳを形成する。
【００１９】
スペーサとして、白色（透明）層及び着色層を積層して使用する場合、積層部は、ブラックマトリクス層上にまず白色（透明）層を積重し、その上に１色以上の着色層を積層する。重ねる色の数は、液晶表示装置として必要なセルギャップで規定されるものであるが、２色ないし３色が望ましい。２色の積層の場合、赤色と青色の着色層を積層すると黒色に近くなり、色ズレ発生時の画素部分への混色防止となる。あるいは、２色と３色の２種類の積層部とすることにより、低い方の積層部をサブスペーサとして用いることができる。サブスペーサは、表示装置として使用している時に、液晶パネルに大きな圧力が加わったときに、セルの破壊を防ぐスペーサとなる。スペーサとサブスペーサの形成比率は限定するものでないが、１：２程度（後者がサブスペーサ）が実用的である。あるいは、例えば、２色での積層部として形成し、当該積層部上にさらに突起形成の有無にてスペーサ、サブスペーサとして用いることも可能である。
【００２０】
通常のカラーフィルタ基板において、ブラックマトリックス層の厚さは０．５〜３μｍ、幅は３〜３０μｍの範囲である。また、白色画素、赤色画素、緑色画素、青色画素のそれぞれの膜厚（厚さ）は０．５〜３μｍである。この膜厚は、感光性白色組成物あるいは感光性着色組成物の組成や塗布方法で大きく左右されるが、ブラックマトリックス上に乗り上げ・形成する白色層（透明層）、赤色層、緑色層、青色層の厚さは、平坦部の画素膜厚に対して薄く形成される傾向にある。そこで、画素平坦部に流れ込む樹脂組成物によって画素部分や積層ＰＳ付近の膜厚が増加し、結果として積層ＰＳが低くなり、セルギャップが制御しにくい問題がある。
【００２１】
積層ＰＳのいわば土台となるブラックマトリックス層は、黒色樹脂を用いて形成された液晶表示装置のコントラストアップのために各画素間に形成する細い遮光パターンである。ブラックマトリックス層を形成する方法としては、黒色非感光性樹脂を用いフォトリソグラフィー法によって保護レジストを形成し、エッチングによってマトリックス状あるいはストライプ状に形成する方法、或いは黒色感光性樹脂を用いフォトリソグラフィー法によってマトリックス状あるいはストライプ状に形成する方法がある。黒色の色材としては、カーボンブラックや酸化チタン、あるいは複数の有機顔料を用いることができる。
【００２２】
本発明に係る感光性白色組成物は、前述したように、少なくとも、透明樹脂、光重合性モノマー、光重合開始剤、溶剤、透明体質顔料からなる。感光性白色組成物には透明体質顔料を全固形文中に５〜４０質量％添加して調整される。ブラックマトリックス及び着色画素の形成に用いる黒色感光性樹脂及び感光性着色組成物は、例えば、透明樹脂バインダに顔料成分を、分散剤を用いて分散させ、この分散液に光重合性モノマー、光重合開始剤、増感剤、溶剤などを添加して調製される。
【００２３】
ブラックマトリックスの形成に用いる黒色感光性樹脂、着色画素の形成に用いる感光性着色組成物及び本発明の感光性白色組成物は、樹脂バインダと開始剤を主成分として、樹脂バインダが光重合、又は熱重合、或いは光重合及び熱重合を経て、三次元架橋される。ブラックマトリックス、着色組成物及び白色組成物の樹脂バインダを三次元架橋させるこ
とによって、パネル組み立て工程における荷重によりブラックマトリックス、着色画素及び白色画素並びに積層ＰＳの厚みが減じるのを抑制することができる。
【００２４】
光重合に適合する樹脂バインダとしては、例えば、アクリレート樹脂、熱重合に適合する樹脂バインダとしては、例えば、エポキシ樹脂、光重合及び熱重合に適合する樹脂バインダとしては、例えば、エポキシアクリレート樹脂があげられる。
【００２５】
本発明の感光性白色組成物に含有される透明体質顔料は、酸化ケイ素（シリカ）、硫酸バリウム、酸化アルミニウム、炭酸カルシウム、炭酸マグネシウムの群れから選ばれる少なくとも一種を用いることができる。また、透明性の点から、体質顔料の平均粒子径が５００ｎｍ以下であることが好ましい。特に、屈折率がバインダー樹脂に近似し、樹脂への分散性に優れ、増粘性を発揮する微粉末シリカゲルがより好ましく用いることができる。
【００２６】
本発明の感光性白色組成物においては、感光性白色組成物の全固形分に対して５〜４０質量％の透明体質顔料を含有する。感光性着色組成物の全固形分中に含まれる透明体質顔料量が５質量％未満では増粘によるＰＳ乗り上げ効果が不十分であり、４０質量％を超えると、コントラストが大きく低下し画素あるいは乗り上げ部の皮膜の断面形状が逆テーパーになる不具合が生じる。また、透明体質顔料の固形分量が４０質量％を超えてしまうと、光重合性モノマーや光重合開始剤を減らさなくてはならず、画素形成ができなくなるため好ましくない。
【００２７】
前述したように、感光性白色組成物中に透明体質顔料を含有することにより、感光性白色組成物の流動性を低く制御でき、ＢＭ硬膜物へのはじき現象が起きにくく、ポストベーキング工程でも白色組成物が画素領域に流れ込むことが少なくなる。そのため、ＢＭ部分に乗り上げ・形成される白色組成物の膜厚の画素平坦部の膜厚に比較した乗り上げ率が大きくなる。すなわち、白色組成物で主たるＰＳ高さを確保できるため、従来より薄い膜厚の着色画素とした場合や、少ない色数の感光性着色組成物で必要なＰＳ積層高さを得ることが可能になる。後述するように、透明体質顔料の含有量と乗り上げ率にはある程度の直線関係が得られることから、色相を優先して着色顔料の含有量と着色画素の膜厚を優先した場合でも、感光性白色組成物の透明体質顔料の含有量を変化させることで積層ＰＳの高さを制御することが可能となる。
【００２８】
また、透明樹脂は、黒色顔料や着色顔料あるいは透明体質顔料を分散させる樹脂であって、画素パターン露光後の現像において、未露光部がアルカリ現像液により溶解除去できる樹脂を言う。具体的には、アルキルアクリレート、環状アクリレート、環状メタクリレート、ヒドロキシエチルエチルアクリレート、ヒドロキシエチルメタクリレート等のアクリル系モノマートエチレン性の不飽和基を有するラジカル重合性のモノマーからなるアクリル系透明樹脂、フルオレン骨格を有するエポキシアクリレート透明樹脂、多官能エポキシ樹脂にエチレン性の不飽和基を有するラジカル重合性のモノマーを付加させたタイプの樹脂を使用することが出来る。ただし、上記樹脂に限定されるものではない。
【００２９】
光重合性モノマーとしては、例えば、以下に示すようなモノマーを混合して、又は単独で使用することができる。例えば、２−ヒドロキシエチル（メタ）アクリレート、２−ヒドロキシプロピル（メタ）アクリレート、２−エチルヘキシル（メタ）アクリレート等の水酸基を含むモノマーや、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレー
ト、ジペンタエリスリトールテトラ（メタ）アクリレート、ジペンタエリスリトールヘキサ（メタ）アクリレート、グリセロール（メタ）アクリレート等の（メタ）アクリル酸エステル類、あるいは、ペンタエリストールトリ（メタ）アクリレート、ジペンタエリストールヘキサ（メタ）アクリレート、トリシクロデカニル（メタ）アクリレート、ジペンタエリストールヘキサ（メタ）アクリレートのカプロラクトン付加物のヘキサ（メタ）アクリレート、メラミン（メタ）アクリレートなどがあげられる。前記重合性モノマーの一部が、カルボキシル基含有多官能性単量体を含む重合性モノマーであることは、好ましい。例えば、ペンタエリスリトール又はその誘導体であっても良い。
【００３０】
ラジカル重合性モノマーの重合反応を開始させる活性種を発生する光重合開始剤としては、ｔｅｒｔ−ブチルペルオキシ−ｉｓｏ−ブタレ−ト、２,５−ジメチル−２,５−ビス（ベンゾイルジオキシ）ヘキサン、１,４−ビス［α−（ｔｅｒｔ−ブチルジオキシ）−ｉｓｏ−プロポキシ］ベンゼン、ジ−ｔｅｒｔ−ブチルペルオキシド、２,５−ジメチル−２,５−ビス（ｔｅｒｔ−ブチルジオキシ）ヘキセンヒドロペルオキシド、α−（ｉｓｏ−プロピルフェニル）−ｉｓｏ−プロピルヒドロペルオキシド、２,５−ビス（ヒドロペルオキシ）−２,５−ジメチルヘキサン、ｔｅｒｔ−ブチルヒドロペルオキシド、１,１−ビス（ｔｅｒｔ−ブチルジオキシ）−３,３,５−トリメチルシクロヘキサン、ブチル−４,４−ビス（t−ブチルジオキシ）バレレ−ト、シクロヘキサノンペルオキシド、２,２',５,５'−テトラ（ｔｅｒｔ−ブチルペルオキシカルボニル）ベンゾフェノン、３,３',４,４'−テトラ（ｔｅｒｔ−ブチルペルオキシカルボニル）ベンゾフェノン、３,３',４,４'−テトラ（ｔｅｒｔ−アミルペルオキシカルボニル）ベンゾフェノン、３,３',４,４'−テトラ（ｔｅｒｔ−ヘキシルペルオキシカルボニル）ベンゾフェノン、３,３'−ビス（ｔｅｒｔ−ブチルペルオキシカルボニル）−４,４'−ジカルボキシベンゾフェノン、ｔｅｒｔ−ブチルペルオキシベンゾエ-ト、ｔ−ブチルジペルオキシイソフタレ-トなどの有機過酸化物や、９,１０−アンスラキノン、１−クロロアンスラキノン、２−クロロアンスラキノン、オクタメチルアンスラキノン、１,２−ベンズアンスラキノンなどのキノン類や、ベンゾインメチル、ベンゾインエチルエーテル、α−メチルベンゾイン、α−フェニルベンゾインなどのベンゾイン誘導体などを挙げることができる。さらに、本発明で使用することのできる光重合開始剤としては、チバ・スペシャルティ・ケミカルズ社製のＩｒｇａｃｕｒｅ６５１、１８４、１１７３、９０７、３６９、３７９、８１９、ＣＧＩ  １２４やＢＡＳＦ社製のＴＰＯ、日本化薬（株）製のＫａｙａｃｕｒｅ  ＤＴＥＸ、あるいは４，４‘−ジエチルアミノベンゾフェノン、４，４’−ジメチルアミノベンゾフェノンのようなベンゾフェノン類の他に、ビイミダゾール化合物、トリアジン化合物などを挙げることができる。
【００３１】
また、感光性着色組成物には、顔料を充分に組成物中に分散させ、基板上の塗布を容易にするために有機溶剤を含有させる。有機溶剤としては、例えばシクロヘキサノン、エチルセロソルブアセテート、ブチルセロソルブアセテート、１−メトキシ−２−プロピルアセテート、ジエチレングリコールジメチルエーテル、エチルベンゼン、エチレングリコールジエチルエーテル、キシレン、エチルセロソルブ、メチル−ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【００３２】
本発明のカラーフィルタ基板に係る感光性着色組成物に含有される着色顔料としては、一般に市販されている有機顔料を用いることができる。また、形成するフィルタセグメントの色相に応じて、染料、天然色素、無機顔料を併用することができる。有機顔料としては、発色性が高く、且つ耐熱性、特に耐熱分解性の高いものが好適に用いられる。有機顔料は、1種を単独で、または２種以上を混合して用いることができる。また、有機顔料は、ソルトミリング、アシッドペースティング等により微細化したものであってもよい。
【００３３】
以下に、本発明のカラーフィルタ基板に係る感光性着色組成物に使用可能な有機顔料の具体例を、カラーインデックス（Ｃ．Ｉ．）番号で示す。赤色画素には、例えば、色材として、Ｃ．Ｉ．Ｐｉｇｍｅｎｔ  Ｒｅｄ  ７、１４、４１、４８：２、４８：３、４８：４、８１：１、８１：２、８１：３、８１：４、１４６、１６８、１７７、１７８、１７９、１８４、１８５、１８７、２００、２０２、２０８、２１０、２４６、２５４、２５５、２６４、２７０、２７２、２７９等の赤色顔料を用いることができ、黄色顔料や橙色顔料を併用することもできる。
【００３４】
黄色顔料としては、Ｃ．Ｉ．Ｐｉｇｍｅｎｔ  Ｙｅｌｌｏｗ  １、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８７、１８８、１９３、１９４、１９９、１９８、２１３、２１４等が挙げられる。橙色顔料としては、Ｃ．Ｉ．Ｐｉｇｍｅｎｔ  Ｏｒａｎｇｅ  ３６、４３、５１、５５、５９、６１、７１、７３等が挙げられる。
【００３５】
赤色画素が、これら顔料のなかでジケトピロロピロール系赤色顔料、アントラキノン系赤色顔料のうち１種類以上を含む場合には、任意のＲｔｈ（リタデーションの値）を得ることが容易になるため、好ましい。なぜなら、ジケトピロロピロール系赤色顔料は、その微細化処理を工夫することにより、Ｒｔｈを正負のどちらにすることも可能であり、その絶対値もある程度制御可能である。また、アントラキノン系赤色顔料は、微細化処理に関わらず０に近いＲｔｈを得やすい。
【００３６】
その使用量は、顔料の合計質量を基準として、ジケトピロロピロール系赤色顔料を１０〜９０質量％、アントラキノン系赤色顔料を５〜７０質量％とすることが、画素の色相や明度、膜厚、コントラスト等の点から好ましい。特に、コントラストに着目した場合、ジケトピロロピロール系赤色顔料を２５〜７５質量％、アントラキノン系赤色顔料を３０〜６０質量％とすることがより好ましい。
【００３７】
緑色画素には、例えば、Ｃ．Ｉ．Ｐｉｇｍｅｎｔ  Ｇｒｅｅｎ  ７、１０、３６、３７、５８等の緑色顔料を用いることができ、黄色顔料を併用することもできる。黄色顔料としては、赤色画素に用いる顔料として挙げたものと同様のものが使用可能である。
【００３８】
青色画素には、例えば、Ｃ．Ｉ．Ｐｉｇｍｅｎｔ  Ｂｌｕｅ  １５、１５：１、１５：２、１５：３、１５：４、１５：６、１６、２２、６０、６４等の青色顔料を用いることができ、紫色顔料を併用することもできる。紫色顔料としては、Ｃ．Ｉ．Ｐｉｇｍｅｎｔ
Ｖｉｏｌｅｔ  １、１９、２３、２７、２９、３０、３２、３７、４０、４２、５０等が挙げられる。
【００３９】
青色画素が、これら顔料のなかで金属フタロシアニン系青色顔料と、ジオキサジン系紫色顔料のうち１種類以上を含む場合には、０に近い位相差を得ることが容易になる。その使用量は、顔料の合計質量を基準として、金属フタロシアニン系青色顔料を４０〜１００質量％、ジオキサジン系紫色顔料を１〜５０質量％とすることが、画素の色相や明度、膜厚等の点から好ましい。さらに、金属フタロシアニン系青色顔料を５０〜９８質量％、ジ
オキサジン系紫色顔料を２〜２５質量％とすることがより好ましい。上記において金属フタロシアニン系青色顔料としてはＣ．Ｉ．Ｐｉｇｍｅｎｔ  Ｂｌｕｅ  １５：６、ジオキサジン系紫色顔料としてはＣ．Ｉ．Ｐｉｇｍｅｎｔ  Ｖｉｏｌｅｔ  ２３が、優れた耐光性、耐熱性、透明性、および着色力等の点から好適である。
【００４０】
樹脂に顔料を分散する際には、適宜、界面活性剤、樹脂型顔料分散剤、色素誘導体等の分散剤が使用できる。また、塗布性向上、感度の向上、密着性の向上などを目的として、連鎖移動剤、界面活性剤、シランカップリング剤等の添加剤を添加しても良い。
【００４１】
感光性着色組成物は、各成分を混合し、シェーカー、デスパー、三本ロールミル、二本ロールミル、サンドミル、ニーダー、アトライター等の各種分散手段を用いて微細に分散することにより製造することが出来る。また、感光性着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。
【００４２】
透明基板としては、ソーダ石灰ガラス、低アルカリ硼珪酸ガラス、無アルカリアルミノ硼珪酸ガラスなどのガラス板を用いる。この透明基板に、前記したようにまずブラックマトリックスの遮光パターンを予め形成する。アルカリ現像型着色レジスト材として調整した上記組成の感光性白色組成物及び感光性着色組成物を用いて、それぞれ1色ずつ、ＢＭ形成済みの透明基板上に、スプレーコートやスピンコート、スリットコート、ロールコート等の塗布方法により、乾燥膜厚が０．５〜３μｍとなるように塗布する。必要により乾燥された膜には、この膜と接触あるいは非接触状態で設けられた所定のパターンを有するマスクを通して紫外線露光を行う。その後、炭酸ナトリウムや水酸化ナトリウム等の水性アルカリ現像液に浸漬するか、もしくはスプレーなどにより現像液を噴霧して未硬化部を除去し所望のパターンを形成して白色画素を含む各色のフィルタセグメントおよび積層ＰＳを形成する。さらに、感光性白色組成物及び感光性着色組成物の重合を促進して硬膜するため、それぞれ必要に応じて加熱（ポストベーキング）を施す。
【００４３】
本発明のカラーフィルタ基板では画素及び積層ＰＳ部の上に、さらに透明保護層を形成しても良い。垂直配向の液晶やＯＣＢ（Ｏｐｔｉｃａｌｌｙ  Ｃｏｍｐｅｎｓａｔｅｄ  Ｂｉｒｅｆｒｉｎｇｅｎｃｅ）と呼ばれる液晶、強誘電性液晶、ＥＣＢ（Ｅｌｅｃｔｒｉｃａｌ  Ｃｏｎｔｒｏｌｌｅｄ  Ｂｉｒｅｆｒｉｎｇｅｎｃｅ）と呼ばれる液晶など、透明電極による液晶セルギャップの厚み方向の電界駆動が必要な液晶では、画素および積層ＰＳを形成する工程と透明保護層を形成する工程の後に、透明導電膜を形成する工程を入れる事もできる。この場合には積層上の透明電極の上か対向基板のスペーサが接触する部位に絶縁層を形成する。この絶縁層は、視野角や応答性改善などの液晶配向規制（配向制御）を目的とした配向規制突起と同時に形成しても良い。絶縁層は、カラーフィルタ基板として透明導電膜形成が不必要な、たとえばＩＰＳ（横電界）方式の液晶表示装置の場合はこれを省く事ができる。
【００４４】
液晶が垂直に配向する、たとば、ＶＡ方式の液晶表示装置では、あらかじめブラックマトリクス、白色画素、着色画素層および積層ＰＳ上に透明電極を形成し、この透明電極上に、さらに透明樹脂を用いたスペーサや配向制御用の突起を形成しても良い。
【００４５】
透明導電膜を形成する方法は、蒸着、イオンプレーティング、スパッタリングと呼ばれる真空成膜の手法が一般的である。透明導電膜には、インジウム、スズ、ガリウム、亜鉛などの金属酸化物の複合酸化物を用いることができる。
【実施例】
【００４６】
以下に、本発明の具体的実施例について説明する。なお、本発明はその要旨を超えない限り以下の実施例に限定されるものではない。なお、実施例および比較例中、「部」および「％」とは「質量部」および「質量％」をそれぞれ意味する。
【００４７】
本発明の効果を明確にするために、市販の黒色感光性組成物を用いて膜厚（高さ）２μｍのブラックマトリックスが形成された０．７ｍｍ厚のガラス基板上に、透明体質顔料の含有量の異なる白色着色組成物のみを積層した積層部を有する擬似的なカラーフィルタを作製した。
【００４８】
まず、実施例および比較例で用いたアクリル樹脂溶液の調製について説明する。樹脂の分子量は、ＧＰＣ（ゲルパーミエーションクロマトグラフィ）により測定したポリスチレン換算の質量平均分子量である。
【００４９】
［アクリル樹脂溶液の調製］
反応容器にシクロヘキサノン３７０部を入れ、容器に窒素ガスを注入しながら８０℃に加熱して、同温度で下記モノマーおよび熱重合開始剤の混合物を１時間かけて滴下して、重合反応を行った。
・メタクリル酸                                              ２０．０部
・メチルメタクリレート                                      １０．０部
・ｎ−ブチルメタクリレート                                  ５５．０部
・２−ヒドロキシエチルメタクリレート                        １５．０部
・２，２’−アゾビスイソブチロニトリル                        ４．０部
滴下終了後、さらに８０℃で３時間反応させた後、アゾビスイソブチロニトリル１．０部をシクロヘキサノン５０部に溶解させたものを添加し、さらに８０℃で１時間反応を続行して、アクリル樹脂の溶液を得た。このアクリル樹脂の質量平均分子量Ｍｗは、約４００００であった。室温まで冷却した後、樹脂溶液約２ｇをサンプリングして１８０℃で２０分間加熱乾燥し、不揮発分を測定し、測定結果に基き、先に合成したアクリル樹脂溶液に不揮発分が３０％になるようにシクロヘキサノンを添加して、アクリル樹脂溶液を調製した。
【００５０】
［感光性白色組成物の調製］
表１に示す組成（質量比）の混合物を、均一になるように撹拌混合した後、１μｍのフィルタで濾過し、体質顔料を含まない比較例１、含有量の異なる透明体質顔料が分散した実施例１〜５の感光性白色組成物をそれぞれ作製した。
【００５１】
【表１】
0005600961.tif 000002
表１の組成を構成した材料の具体的内容を以下に示す。表１にはアクリル樹脂の質量を１００としたときのそれぞれの成分の固形分の質量を示し、Ｐｃｏｎはに含有される透明体質顔料（二酸化珪素：シリカ）の固形分質量％を算出した値である。
・アクリル樹脂溶液  ：  先に調整したアクリル樹脂溶液
・透明体質顔料  ：  日産化学社製「オルガノシリカゾル：ＰＭＡ−ＳＴ」（３０％ＰＧＭＡｃ液）
・光重合性モノマー：東亜合成社製「アロニックスＭ４０２」
・光重合開始剤  ：  チバ・スペシャルティ・ケミカルズ社製「イルガキュア  ３７９」・界面活性剤  ：  ビックケミー社製「ＢＹＫ３３０」２％シクロヘキサノン溶液
・有機溶剤  ：  ＥＥＰ（エチル―３―エトキシプロピオネート）／シクロヘキサノン
［白色画素、スペーサ形成］
得られた感光性白色組成物を用いて白色画素層を形成した。予め２μｍ膜厚で積層部のみ部分的に幅広としたストライプ状の樹脂ブラックマトリックスが形成してあるガラス基板に、感光性白色組成物をスピンレスコートにより仕上り膜厚が２．０μｍとなるように塗
布した。９０℃５分間乾燥の後、白色画素及び積層部形成用のストライプ状フォトマスクを介して、高圧水銀灯の光を３００ｍＪ／ｃｍ２照射し、アルカリ現像液にて６０秒間現像して、ストライプ形状の白色画素と、白色画素に隣接した位置のブラックマトリックス上に直径６０μｍのドット状積層部を得た。その後、２３０℃３０分で硬膜した。これで、図３に示すように、透明基板上にストライプ状の白色画素とブラックマトリックス上に白色組成物からなる積層ＰＳパターンを有する積層部を有する擬似的なカラーフィルタが得られた。
【００５２】
なお、アルカリ現像液は以下の組成からなる。
【００５３】
炭酸ナトリウム                                        １．５質量％
炭酸水素ナトリウム                                    ０．５質量％
陰イオン系界面活性剤（花王・ペリレックスＮＢＬ）      ８．０質量％
水                                                  ９０．０質量％
＜乗り上げ率の測定＞
実施例１〜５および比較例１の感光性白色組成物を用いて作製した擬似的なカラーフィルタについて、図３に示すように、白色画素の膜厚（ａ）と、ＢＭ上のドット状積層部の膜厚（ｂ）とを接触式膜厚計で測定した。また、乗り上げ率（ｂ／ａ）を算出した。その結果を、表２に示した。
【００５４】
【表２】
0005600961.tif 000003
＜評価結果＞
表２に示した結果より、透明体質顔料含有率（Ｐｃｏｎ）と乗り上げ率との関係グラフを図４に示した。実施例１〜５と比較例１との組成の主な違いは透明体質顔料の含有量であり、透明体質顔料の量が増える程乗り上げ率が大きくなる傾向が見られ、図４に示すように透明体質顔料の含有量と乗り上げ率には略直線関係があることがわかった。
【００５５】
以上の結果、本発明の感光性白色組成物を用いた少なくともＲＧＢＷの画素を有するカラーフィルタ基板では、ＢＭ部分に乗り上げ・形成される白色組成物の膜厚のＷ画素平坦部の膜厚に比較した乗り上げ率を大きくし、制御することが出来、従来より薄い膜厚の着色画素とした場合や、少ない色数の感光性着色組成物で必要なＰＳ積層高さを得ることが可能になる。
【符号の説明】
【００５６】
１・・・ガラス基板    ２・・・ブラックマトリックス    ３Ｒ・・・赤色画素    ３Ｇ・・・・・・緑色画素    ３Ｂ・・・青色画素    ４・・・白色画素    
５、５Ｗ、５Ｒ、５Ｇ、５Ｂ・・・積層ＰＳ    ６・・・透明電極（ＩＴＯ膜）
【図１】
0005600961.tif 000004
【図２】
0005600961.tif 000005
【図３】
0005600961.tif 000006
【図４】
0005600961.tif 000007